FR 2813544 A1 20020308 FR 0011349 A 20000906 i 2813544 La présente invention porte sur un procédé de soudage MIG (Metal Inert Gas) permettant de souder efficacement les alliages de nickel et mélanges gazeux particuliers destinés à un tel procédé. En soudage MIG, la fonction première du gaz de soudage est de protéger conjointement le métal en fusion transférant dans l'arc et qui provient de la fusion de l'extrémité du fil-électrode fusible, et le bain de fusion constitué de métal déposé et métal de base. L'argon est un gaz inerte souvent utilisé dans ce but. Cependant, pour le soudage MIG des aciers, il est connu que l'argon seul ne suffit pas à optimiser le procédé. En effet, sous argon seul, l'arc et le transfert de métal dans l'arc sont instables. Afin de remédier à ce problème, il est classique d'ajouter à l'argon un gaz oxydant qui a pour effet de stabiliser le pied de l'arc, c'est-à-dire la tâche cathodique, puisque la légère oxydation superficielle provenant de la présence d'oxygène rend alors les matériaux à souder plus émissifs. Ainsi, on obtient un soudage plus stable et sans projections, et un cordon de soudure plus régulier. En tant que gaz oxydant ou élément stabilisant, on peut utiliser l'oxygène ou le dioxyde de carbone, la nature et la teneur en élément stabilisant variant selon la nuance ou la composition des matériaux à souder. Pour les aciers au carbone, par exemple, la teneur en dioxyde de carbone (CO2) varie de quelques % à 100 % en volume, plus habituellement de 5 à 60 % en vol. 2 2813544 Par contre, pour les aciers inoxydables, pour lesquels il est nécessaire de limiter l'oxydation superficielle du matériau et la teneur en carbone du métal déposé, la teneur en dioxyde de carbone est généralement comprise, suivant les régimes de transfert retenus, entre 1 et 3 % vol. Toutefois, si l'élément oxydant est l'oxygène, son pouvoir oxydant étant supérieur à celui du dioxyde de carbone, la teneur ajoutée peut être inférieure à ces valeurs. Toutefois, actuellement un problème se pose dans le cas du soudage MIG du nickel et des alliages de nickel. Le nickel et ses alliages présentent deux caractéristiques principales qui sont à la base de leurs applications dans les domaines de la chimie, de la pétrochimie, du nucléaire, de l'aéronautique et du spatial, à savoir: une bonne tenue à la corrosion dans des milieux très divers. Comme pour les aciers inoxydables, c'est l'addition de chrome qui donne à l'alliage sa tenue à la corrosion, cette caractéristique qui pouvant être renforcée par la présence de chrome et de molybdène; et - une bonne résistance à haute température y compris en milieu oxydant. En omettant la métallurgie du soudage et en se plaçant simplement sous l'aspect opératoire, c'est-à-dire la fusion du fil, et protection du métal en fusion, le soudage du nickel et de ses alliages présente la particularité, comparativement aux aciers inoxydables, d'une viscosité plus importante du métal en fusion due au effets du nickel et du molybdène sur les tensions superficielles du bain, ainsi qu'une plus grande difficulté pour protéger de lI'oxydation le métal fondu séjournant à haute température. Cela se traduit généralement par des cordons de soudure pouvant être bombés et irréguliers, caractéristiques d'un métal présentant une mauvaise mouillabilité et un arc instable, résultant d'une densité d'énergie trop faible et mal répartie. 3 2813544 Si les moyens de protection gazeuse mis en oeuvre sont insuffisants, Ile cordon peut également être très oxydé jusqu'à présenter une coloration noirâtre, adhérente difficile à éliminer. De là, le but de la présente invention est de proposer un procédé de soudage MIG du nickel et de ses alliages permettant de réaliser un joint de soudure avec un mouillage correct en surface et continu sur toute la longueur avec une oxydation superficielle très réduite. En d'autres termes, le but de l'invention est de proposer un procédé de soudage MIG du nickel et de ses alliages mettant en oeuvre un mélange no gazeux de protection assurant une plus grande stabilité d'arc ainsi qu'une plus grande densité d'énergie et un meilleur mouillage du cordon qu'habituellement obtenu par ce procédé. En effet, d'une part, un arc plus stable et plus concentré permet d'augmenter la pénétration (profondeur) et, donc pour une épaisseur donnée, d'augmenter la vitesse de soudage et, d'autre part, en limitant très significativement l'oxydation de surface des cordons qui reste acceptable, on supprime les interventions habituellement nécessaires de meulage ou brossage en soudage multi-passes ou en parachèvement de cordon. L'invention concerne alors un procédé de soudage MIG du nickel et des alliages de nickel, avec mise en oeuvre d'une protection gazeuse d'au moins une partie de la zone de soudage, dans lequel la protection gazeuse est un mélange gazeux contenant (en volume) de 0.05% à 0.5% de CO2, et le reste étant de l'argon. Selon le cas, le procédé de l'invention peut comprendre l'une ou plusieurs des caractéristiques suivantes: - le mélange gazeux contient, en outre, de 15 à 50 % en volume d'hélium, de préférence de 17% à 30% d'hélium, de préférence moins de % d'hélium. 4 2813544 - le mélange gazeux contient, en outre, de 0.1 % à 10 % en volume d'hydrogène, de préférence de 1 % à 7% en volume d'hydrogène. - le mélange gazeux contient de 0.1% à 0.5% de C02, de préférence de 0.1 % à 0.4% de C02, préférentiellement encore de 0.1 % à 0.3% de C02, - le mélange gazeux est constitué en volume de 0.1 à 0.5 % de CO2, de 16 à 19 % d'hélium et d'argon pour le reste, de préférence de l'ordre de 0.3 % de C02, de l'ordre de 18 % d'hélium et d'argon pour le reste. - le mélange gazeux est constitué en volume de 0.1 à 0.3 % de CO2 et d'argon pour le reste. - le mélange gazeux est constitué en volume de 0.1 à 0.3 % de C02, de 15 à 50% d'hélium et d'argon pour le reste. - le mélange gazeux est constitué en volume de 0.1 à 0.3 % de C02, de 1 à 5 % d'hydrogène et d'argon pour le reste, de préférence de 0.1 à 0.3 % de 002, de 3 à 5 % d'hydrogène et d'argon pour le reste. - on met en oeuvre un fil fusible plein ou fourré dont la nuance est choisie en fonction de la ou les familles d'alliages concernées, c'est-àdire en fonction de l'alliage de nickel à souder. - le procédé est, en fonction de la nature du fil utilisé (plein ou fourré), à régime de transfert arc court (short arc), pulsé ou pulvérisation axiale (spray). L'invention concerne aussi un mélange gazeux constitué en volume de 0.1 à 0.3 % de C02, de 1 à 5 % d'hydrogène et d'argon pour le reste, de préférence de 0.1 à 0.3 % de C02, de 3 à 5 % d'hydrogène et d'argon pour le reste. De plus, I'invention porte aussi sur un mélange gazeux constitué en volume de 0.1 à 0.3 % de C02, de 15 à 50% d'hélium et d'argon pour le reste, sur un mélange gazeux constitué en volume de 0.1 à 0.3 % de C02 et d'argon pour le reste, et sur mélange gazeux contenant (en volume) de 0. 05% à 5% de C02, et le reste étant de l'argon, de préférence de 0.1% à s 2813544 4% de CO2, et le reste étant de l'argon, de préférence encore de 0.1% à 1.5% de CO2, et lé reste étant de l'argon. En outre, I'invention concerne également l'utilisation d'un des mélanges gazeux ci-dessus pour réaliser un revêtement en nickel ou en un s alliage de nickel sur au moins une pièce métallique en acier carbone, en acier inoxydable, en nickel ou en alliage de nickel, de préférence une pièce en nickel ou en alliage de nickel. ExemDles illustratifs de l'invention Les inventeurs de la présente invention ont effectué un certain to nombre d'essais et ont ainsi mis en évidence que certains gaz ou familles de gaz de protection habituellement dédiés au soudage des aciers inoxydables peuvent aussi convenir pour souder efficacement les alliages de nickel, bien que les propriétés de ces deux types de matériaux soient totalement différentes, à condition de limiter la teneur en élément oxydant, c'est-à-dire ici la teneur en C02. Ainsi, un mélange ternaire constitué essentiellement d'argon additionné de 18 % d'hélium et de 1 % CO2 (jusqu'à atteindre 100% en volume) peut tout-à-fait convenir pour souder les alliages de nickel, en particulier si l'ensemble soudé subit, après soudage, une opération de parachèvement, tel une opération chimique de décapage/passivation ou mécanique de nettoyage de la soudure qui se retrouve légèrement oxydée pendant et après soudage. Toutefois, si dans ces mêmes conditions de réalisation, l'ensemble soudé reste brut de soudage, la nature de la protection gazeuse doit être adaptée afin d'obtenir un bon compromis entre stabilité d'arc et limitation de l'oxydation de surface du cordon. Des essais effectués, il s'est dégagé trois familles principales de mélanges gazeux utilisables pour souder les alliages de nickel, à savoir: 6 2813544 - les mélanges gazeux binaires d'argon et de CO2 ayant une teneur en C02 préférentiellement supérieure à environ 0,1 % pour assurer la stabilité de l'arc et inférieure à 1% pour limiter l'oxydation du métal déposé, de préférence inférieure à 0,3 %. - les mélanges gazeux ternaires argon + CO2 + hélium, avec une teneur en CO2 identique à des mélanges précédents et dont la teneur en hélium est comprise entre 15 à 50 % (le reste étant de l'argon), ce qui permet d'améliorer le mouillage du cordon, - les mélanges argon + C02 + hydrogène (H2) avec une teneur en C02 identique à celles des mélanges précédents et dont la teneur en hydrogène est comprise entre environ 1% et environ 5 % (le reste étant de l'argon) de manière à améliorer encore le mouillage et qui permet, de par le caractère réducteur de l'hydrogène, de limiter l'oxydation superficielle du cordon. Les graphes de la tension (en volts) en fonction du temps (en secondes) obtenus en soudage MIG avec gaz protecteur constitué d'argon pur (Fig. la) et, à titre comparatif, avec de l'argon additionné de 0.11% de CO2 selon l'invention (Fig. 1 b) sont présentés sur les figures 1 a et 1 b. Ces graphes ont été obtenus par mise en oeuvre d'un soudage MIG à courant pulsé avec dépôt en pleine tôle sur un matériau en alliage de nickel nuance 625 et avec un matériau d'apport (fil) de même nuance, pour une vitesse de soudage de 21 cm/min et une vitesse de fil de 4.5 m/min. On voit nettement que l'addition de 0,11 % de CO2 (fig. lb) en régime pulsé est suffisante pour stabiliser l'arc électrique puisque l'on obtient une réduction des variations de tension en crête (AUc) et des variations de tension au moment du détachement (AUd) de la goutte de métal fondu. 7 2813544 De façon analogue, il a également été constaté une influence similaire pour une addition de 0,11 % de C02 dans une base argon contenant environ 5% d'hydrogène (Fig. 2b) par rapport à un mélange gazeux de référence constitué uniquement d'argon et d'hydrogène dans les mêmes proportions (Fig. 2a), qui s'explique par une influence cumulée bénéfique du C02 à celle de l'hydrogène sur la constriction d'arc, c'est-à-dire une augmentation de la densité d'énergie, et sur la réduction de l'oxydation superficielle des cordons. De même, des résultats similaires ont été obtenus pour une addition de 0, 11 % de CO2 dans une base argon contenant environ 18 à 20% d'hélium (Fig. 2b') par rapport à un mélange gazeux de référence constitué uniquement d'argon et d'hélium dans les mêmes proportions (Fig. 2a'), Par ailleurs, les résultats de soudage obtenus dans les différents essais réalisés sur des plaques en alliage de nickel INCO 625 d'épaisseur 3 mm, sont donnés dans le tableau I ci-après qui montre les augmentations de vitesse de soudage et l'amélioration de la stabilité de l'arc, lors du transfert de métal, observées pour différents mélanges gazeux selon l'invention et ce, par comparaison avec de l'argon pur (indices de références 1), lorsque ces différents mélanges gazeux sont utilisés en tant que gaz de protection en procédé MIG. 8 2813544 Tableau: Essais comparatifs en soudage MIG ART INVENTION ANTERIEUR Argon 100 % vol. Le reste jusqu'à 100 % en vol. Hélium I / 18 à 20% I H2 I / 4à5% C02 / 0.11% 0.11 à 1% 0.11% Stabilité Mauvaise Bonne Bonne Bonne de l'arc Fig. la Fig. lb Fig. 2b' Fig. 2b Vitesse de référence + 12% + 17 % + 26 % soudage Type d'alliages Evaluation sur INCO 625 de nickel Par ailleurs, on a représenté sur les figures 3 à 6, les dimensionnements de cordons réalisés par soudage MIG en pleine tôle, dans les mêmes conditions opératoires que précédemment, en utilisant différents mélanges gazeux, à savoir de l'argon pur ou des mélanges conformes à l'invention, c'est-à-dire comprenant de l'argon additionné de l0 00.11% C02 et comprenant éventuellement, en plus, 20% d'hélium, environ 1.5% d'hydrogène ou environ 5% d'hydrogène. Ces figures 3 à 6 illustrent la pénétration (P) de soudage obtenue (fig. 3), la largeur (I) du cordon obtenue (fig. 4), la surépaisseur (s) résultante (fig. 5) et l'angle (a) de mouillage (fig. 6) obtenus avec chacun des gaz ou 9 2813544 mélanges gazeux testés; ces différents paramètres de mesure et leur positionnement sont schématisés sur la figure 7. Ces résultats démontrent clairement l'intérêt, par rapport à de l'argon pur, d'utiliser des additions gazeuses de C02,d'une part, et d'hélium ou d'hydrogène, d'autre part, car de telles additions conduisent: - à une augmentation de la pénétration P, - à une amélioration du mouillage se traduisant par une augmentation de l'étalement, c'est-à-dire une largeur (I) de cordon plus importante et une diminution de la surépaisseur (s), ainsi que par une augmentation de l'angle de mouillage. - une réduction très sensible de l'oxydation de surface des cordons avec une addition complémentaire d'environ 4 à 5% d'hydrogène. Ces évaluations de morphologie de cordons ont également été complétées par une caractérisation des joints soudés correspondants, à savoir compacité et caractéristiques mécaniques, notamment pour pouvoir statuer sur l'éventualité d'un endommagement des joints soudés par une solubilité excessive de l'hydrogène dans le métal fondu pouvant entraîner non seulement un taux de porosités rédhibitoire mais aussi des valeurs de résilience insuffisantes à basse température. Les résultats comparatifs obtenus par procédé MIG selon l'invention et par procédés TIG ou plasma, sur des assemblages en alliage de nickel de types INCO 600 et 625, et présentés dans le tableau Il ci-après font apparaître: - des coefficients de joints et des valeurs intrinsèques de résilience à -196 C tout à fait comparables à ceux obtenus en procédés de soudage TIG (Tungsten Inert Gas) et plasma utilisant des gaz de protection de type ArIH2. 2813544 - un taux d'hydrogène total en soudage multi-passes de 8 ppm environ, qui se positionne suivant les matériaux testés, entre les 2 procédés précités, à savoir de 6 ppm en soudage plasma à 14 ppm en TIG. Tableau Il: Comparaison des performances en soudage MIG, TIG et plasma Alliage INCO 625 INCO 600 Procédé TIG PLASMA MIG TIG PLASMA MiG Rm métal soudé (en Mpa) 813 820 823 682 655 671 Rm métal de base (en Mpa) 924 717 Efficacité de jonction (Rm métal soudé / Rmn 0.88 0.89 0.89 0.95 0.91 0. 93 métal de base) + 20 C 42 49 56 88 84.5 80.6 Résillence expansion latérale KCV (j) 1.4 1,4 1.2 1.9 (en mm) -196 C 38.7 38 49 88 99.3 83 expansion latérale 1.2 1.2 1.3 1.8 (en mm) Teneur total en hydrogène dans métal soudé 4 ppm 4.6 ppm (assemblage) Teneur total en hydrogène dans métal soudé 14 ppm 6 ppm 7.3 ppm 12 ppm 6 ppm 8 ppm (multi-couches) il 2813544 La contamination par l'hydrogène du métal fondu n'est donc pas plus critique qu'en soudage TIG ou plasma et n'entraîne aucune dégradation significative des caractéristiques intrinsèques des assemblages. De plus, de telles additions gazeuses peuvent améliorer la productivité grâce à une augmentation de la vitesse de soudage. En effet, par rapport à de l'argon pur, pour une même pénétration ou pour une même largeur de cordon, il est possible d'augmenter considérablement la vitesse de soudage, comme montré sur la figure 8 o un mélange gazeux Ar+H2+CO2 conduit à un gain de vitesse de soudage pouvant atteindre o10 environ +26%. En outre, un examen de l'aspect de surface des cordons a confirmé l'intérêt de limiter la teneur en CO2 pour minimiser l'oxydation superficielle, tant en soudage automatique qu' en soudage manuel. En pratique, opérer des additions selon l'invention est donc favorable pour des opérations de soudage (liaison entre 2 ou plusieurs éléments) ou de rechargement. On limite dans les 2 cas les opérations de parachèvement après soudage et on améliore le comportement en tenue à la corrosion des assemblages sans dégrader ses propriétés mécaniques. Des structures en nickel ou alliage de nickel soudées par le procédé MIG de l'invention sont, par exemple: - des tuyauteries, pompes, échangeurs, appareils chaudronnés pour la chimie de la soude et des fibres synthétiques (famille des Ni pur); - des colonnes, réacteurs, échangeurs de chaleur réservoirs de stockage pour la chimie de l'acide fluorhydrique, les usines de dessalement d'eau de mer, I'offshore (famille des NiCu), des réacteurs nucléaires on shore ou embarqués (famille des NiCr); - des fours et collecteurs de reformage et craquage catalytique en pétrochimie (famille des NiCrFe); 12 2813544 - turboréacteurs en aéronautique et turbines à gaz (nuance NiCrFeNb); des récipients de stockage de gaz liquéfiés, fixes ou transportables, réalisés en aciers à 5.5 ou 9% Ni dont le soudage fait appel à un métal d'apport de nuances NiCr ou NiCrMo. 13 2813544 REVENDICATIONS 1. Procédé de soudage MIG du nickel et des alliages de nickel, avec mise en oeuvre d'une protection gazeuse d'au moins une partie de la zone de soudage, dans lequel la protection gazeuse est un mélange gazeux contenant (en volume) de 0.05% à 0.5% de CO2 et le reste étant de l'argon. 2. Procédé selon la revendications, caractérisé en ce que le mélange io gazeux contient, en outre, de 15 à 50 % en volume d'hélium, de préférence de 17% à 30% d'hélium, de préférence moins de 25% d'hélium. 3. Procédé selon la revendication 1, caractérisé en ce que le mélange gazeux contient, en outre, de 0.1 % à 10 % en volume d'hydrogène, de préférence de 1 % à 7% en volume d'hydrogène. 4. Procédé selon les revendications 1 à 3, caractérisé en ce que le mélange gazeux contient de 0.1% à 0.5% de C02, de préférence de 0.1 % à 0. 4% de C02, préférentiellement encore de 0.1 % à 0.3% de C02, 5. Procédé selon les revendications 1 à 4, caractérisé en ce que le mélange gazeux est constitué en volume de 0.1 à 0.5 % de C02, de 16 à 19 % d'hélium et d'argon pour le reste, de préférence de l'ordre de 0.3 % de C02, de l'ordre de 18 % d'hélium et d'argon pour le reste. 6. Procédé selon les revendications 1 à 4, caractérisé en ce que le mélange gazeux est constitué en volume de 0.1 à 0.3 % de C02 et d'argon pour le reste. 14 2813544 7. Procédé selon les revendications 1 à 4, caractérisé en ce que le mélange gazeux est constitué en volume de 0.1 à 0.3 % de C02, de 15 à % d'hélium et d'argon pour le reste. 8. Procédé selon les revendications 1 à 4, caractérisé en ce que le mélange gazeux est constitué en volume de 0.1 à 0.3 % de C02, de 1 à 5 % d'hydrogène et d'argon pour le reste, de préférence de 0.1 à 0.3 % de C02, de 3 à 5 % d'hydrogène et d'argon pour le reste. 9. Procédé selon les revendications 1 à 8, caractérisé en ce qu'on met en oeuvre un fil fusible plein ou fourré dont la nuance est choisie en fonction de l'alliage de nickel à souder. 10. Procédé selon les revendications 1 à 9, caractérisé en ce que le procédé est, en fonction de la nature du fil utilisé, à régime de transfert arc court, pulsé ou pulvérisation axiale. 11. Mélange gazeux constitué en volume de 0.1 à 0.3 % de C02, de 1 à 5 % d'hydrogène et d'argon pour le reste, de préférence de 0.1 à 0.3 % de C02, de 3 à 5 % d'hydrogène et d'argon pour le reste. 12. Mélange gazeux constitué en volume de 0.1 à 0.3 % de C02, de à 50% d'hélium et d'argon pour le reste. 13. Mélange gazeux constitué en volume de 0.1 à 0.3 % de C02 et d'argon pour le reste. 14. Mélange gazeux contenant (en volume) de 0.05% à 5% de C02, et le reste étant de l'argon, en particulier au moins 0.1% de C02, de préférence encore de 0. 1% à 1.5% de C02, et le reste étant de l'argon 2813544 15. Utilisation d'un mélange gazeux selon l'une des revendications 11 à 14 pour réaliser un revêtement en nickel ou en un alliage de nickel sur au moins une pièce métallique en acier carbone, en acier inoxydable, en nickel ou en alliage de nickel, de préférence une pièce en nickel ou en alliage de nickel.